(57)【特許請求の範囲】
【請求項１】
熱可塑性樹脂と、下記式（１）で表されるジカルボン酸アミン塩と、鎖状または環状の脂肪族ジカルボン酸金属塩および芳香族モノカルボン酸金属塩とを含む、防錆フィルム。
【化１】
0005750316.tif 000009
（式中、Ａは、式：（ＣＨ２）ｎ（ただし、ｎは、０〜８の整数）で表される飽和炭化水素基、あるいは、式：ＣＨ＝ＣＨで表される不飽和炭化水素基を示し、Ｒ１、Ｒ２、Ｒ３、Ｒ４、Ｒ５、およびＲ６は同一又は異なって、水素原子又は炭素数３〜１２の炭化水素基を示す。さらにＲａおよびＲｂは炭素数３〜１２の鎖状または環状の脂肪族炭化水素基を示す。）
【請求項２】
前記熱可塑性樹脂として、ポリエチレンと、
前記ジカルボン酸アミン塩として、フマル酸ビスオクチルアンモニウム、フマル酸ビスラウリルアンモニウム、アジピン酸ジシクロヘキシルアンモニウムのうちの１種類と、
前記脂肪族ジカルボン酸金属塩として、セバシン酸ジナトリウム、アジピン酸ジナトリウムのうちの１種類と、
前記芳香族モノカルボン酸金属塩として、安息香酸ナトリウムとを含む、請求項１に記載の防錆フィルム。
【請求項３】
前記脂肪族ジカルボン酸金属塩および前記芳香族モノカルボン酸金属塩の配合量が、前記ジカルボン酸アミン塩に対して０．５〜５当量である、請求項１または２に記載の防錆フィルム。
【発明の詳細な説明】
【技術分野】
【０００１】
本発明は、金属を包装するための防錆フィルムに関する。
【背景技術】
【０００２】
鉄、アルミニウム等の金属製品を包装し、当該金属製品の酸化（錆の発生）を防ぐために用いられるフィルムとして、気化性防錆剤をフィルム中に含有させたフィルムが多数提案されている（例えば、特許文献１）。気化性防錆剤としては、分子中にアンモニウムカチオン又はその前駆体（以下、『アンモニウム部位』と称する場合がある。）を含むアミン系の防錆剤が知られている。アミン系防錆剤は、分子そのものの気化に加え、分子中のアンモニウム部位が、該分子から遊離して気化することにより防錆効果を発現すると考えられている。
【先行技術文献】
【特許文献】
【０００３】
【特許文献１】特開２００７−３０８７２６号公報
【発明の概要】
【発明が解決しようとする課題】
【０００４】
しかしながら、アミン系の防錆剤は、フィルムに多量に含有させるとフィルムの諸特性の低下を引き起こし、含有量が少ないと十分な防錆効果が得られない。フィルムの諸特性を維持しつつ、十分な防錆効果を発現する防錆フィルムが望まれていた。
【課題を解決するための手段】
【０００５】
本発明者等は鋭意検討した結果、特定のアミン系防錆剤と、２種以上のカルボン酸金属塩とを組み合わせてフィルムに含有させることにより、上記課題を解決しうることを見いだし本発明を完成した。
【０００６】
すなわち本発明は、熱可塑性樹脂と、下記式（１）で表されるジカルボン酸アミン塩と、鎖状または環状の脂肪族ジカルボン酸金属塩および芳香族モノカルボン酸金属塩とを含む、防錆フィルムを提供する。
【０００７】
【化１】
0005750316.tif 000002
（式中、Ａは、式：（ＣＨ２）ｎ（ただし、ｎは、０〜８の整数）で表される飽和炭化水素基、あるいは、式：ＣＨ＝ＣＨで表される不飽和炭化水素基を示し、Ｒ１、Ｒ２、Ｒ３、Ｒ４、Ｒ５、およびＲ６は同一又は異なって、水素原子又は炭素数３〜１２の炭化水素基を示す。さらにＲａおよびＲｂは炭素数３〜１２の鎖状または環状の脂肪族炭化水素基を示す。）
【０００８】
また、熱可塑性樹脂として、ポリエチレンと、ジカルボン酸アミン塩として、フマル酸ビスオクチルアンモニウム、フマル酸ビスラウリルアンモニウム、アジピン酸ジシクロヘキシルアンモニウムのうちの１種類と、脂肪族ジカルボン酸金属塩として、セバシン酸ジナトリウム、アジピン酸ジナトリウムのうちの１種類と、芳香族モノカルボン酸金属塩として、安息香酸ナトリウムとを含むものであってもよい。
【０００９】
２種のカルボン酸金属塩の配合量の総和は、ジカルボン酸アミン塩に対して０．５〜５当量の範囲から選択される。
【発明を実施するための形態】
【００１０】
本発明の防錆フィルムは、熱可塑性樹脂と、下記式（１）で表されるジカルボン酸アミン塩と、カルボン酸金属塩とを含む。ただし、本発明の防錆フィルムは、ジカルボン酸アミン塩および／又はそのアミン部位が経時的に遊離気化して防錆フィルムから失われる。本明細書においては、このような防錆フィルムの一部が消失した状態のフィルムも本発明の防錆フィルムに含まれるものとする。
【００１１】
（熱可塑性樹脂）
本発明において用いられる熱可塑性樹脂としては、加熱により溶融し、フィルム状に形成可能な公知慣用の樹脂をいずれも用いることができ特に制限されない。例えば、ポリエチレン（低密度ポリエチレン、中密度ポリエチレン、高密度ポリエチレン、直鎖状低密度ポリエチレン）、ポリプロピレン等のオレフィン系の樹脂を例示することができる。これらのなかで、成形性、ジカルボン酸アミン塩（下記詳述）との相溶性等の観点から低密度ポリエチレンを好適に使用することができる。
【００１２】
（ジカルボン酸アミン塩）
本発明で用いられるジカルボン酸アミン塩は、下記式（１）で表される化合物である。該ジカルボン酸アミン塩は、常温で固体であり、かつ、フィルムを形成する際の加熱溶融温度（約１４０℃）において安定であることが好ましい。
【００１３】
【化１】
0005750316.tif 000003
（式中、Ａは炭化水素から誘導される２価の基を示し、Ｒ１、Ｒ２、Ｒ３、Ｒ４、Ｒ５、およびＲ６は同一又は異なって、水素原子又は炭化水素基を示す。さらにＲａおよびＲｂは脂肪族炭化水素基を示す。）
【００１４】
Ａを誘導する炭化水素は、脂肪族炭化水素であっても芳香族炭化水素であってもよいが、好ましくは脂肪族炭化水素である。該脂肪族炭化水素としては、直鎖状、環状のいずれもが用いられ、飽和であっても不飽和であってもよい。
【００１５】
Ａを含有するジカルボン酸、すなわち、ジカルボン酸アミン塩を構成するジカルボン酸種としては、シュウ酸、マロン酸、コハク酸、グルタル酸、アジピン酸、ピメリン酸、スベリン酸、アゼライン酸、セバシン酸などの飽和脂肪族ジカルボン酸、フマル酸、マレイン酸などの不飽和脂肪族ジカルボン酸を例示できる。
【００１６】
Ｒ１、Ｒ２、Ｒ３、Ｒ４、Ｒ５、およびＲ６は、同一又は異なって、水素原子または炭化水素基を示し、さらにＲａ、Ｒｂは、脂肪族炭化水素基である必要がある。ジカルボン酸アミン塩を構成するアンモニウムカチオンが少なくとも１つの炭化水素基を置換基として有すると、置換基を有しない場合に比して、防錆フィルムに添加した際のアンモニウム部位の遊離気化速度が適度に抑制される。これにより、防錆効果が長期間に渡り安定して発現される。また、防錆フィルム成形時および成形直後における急激なアンモニウム部位の遊離気化が顕著に抑制され、製造時の環境汚染が防止される、防錆フィルムの防錆効果発現期間（防錆フィルムの寿命）を長くすることができる、等の有利な効果が得られる。
【００１７】
該炭化水素基は、アリル基、アリール基、アルキル基のいずれであってもよいが、好ましくは炭素数３〜１２の鎖状または環状の脂肪族炭化水素基である。
【００１８】
該ジカルボン酸アミン塩を構成するアミン種としては、イソプロピルアミン、シクロへキシルアミン等の鎖状または環状の脂肪族第１級アミン、ベンジルアミン等の芳香族第１級アミン、ジイソプロピルアミン、ジシクロへキシルアミン等の鎖状または環状の脂肪族第２級アミン、ジベンジルアミン等の芳香族第２級アミンが例示される。
【００１９】
（カルボン酸金属塩）
カルボン酸金属塩としては、鎖状または環状の脂肪族ジカルボン酸金属塩および芳香族モノカルボン酸金属塩の両方を用いる必要がある。
【００２０】
脂肪族ジカルボン酸種としては、シュウ酸、マロン酸、コハク酸、グルタル酸、アジピン酸、ピメリン酸、スベリン酸、アゼライン酸、セバシン酸等が、芳香族モノカルボン酸種としては、安息香酸、桂皮酸等が例示される。
【００２１】
カルボン酸金属塩を構成する金属種は、金属イオンを生成し、カルボン酸と塩を形成可能な限りとくに制限されないが、ナトリウム、カリウム等のアルカリ金属を好適に用いることができる。
【００２２】
熱可塑性樹脂に、ジカルボン酸アンモニウム塩および鎖状または環状の脂肪族ジカルボン酸金属塩および芳香族モノカルボン酸金属塩を添加混合して樹脂組成物を調製し、該樹脂組成物を公知乃至慣用の方法によりフィルム状に成形することにより、本発明の防錆フィルムを製造することができる。
【００２３】
ジカルボン酸アミン塩および２種のカルボン酸金属塩、つまり鎖状または環状の脂肪族ジカルボン酸金属塩と芳香族モノカルボン酸金属塩の添加量は、熱可塑性樹脂１００重量部に対して、ジカルボン酸アミン塩および２種のカルボン酸金属塩の総量が１〜４重量部となる範囲から選択することができる。該添加量が１重量部より少ないと十分な防錆効果が得られず、４重量部より多いと成膜性や強度物性等、フィルムとしての諸特性を低下させることがあり、好ましくない。
【００２４】
２種のカルボン酸金属塩は、ジカルボン酸アミン塩に対して通常０．５〜５当量、好ましくは０．８〜２当量となるように配合される。カルボン酸金属塩の配合量が上記範囲外であると、防錆フィルムの防錆効果が劣ることがあり、好ましくない。
【００２５】
上述の本発明の防錆フィルムを製造するための樹脂組成物は、フィルムの改質等を目的とする適宜な添加剤を含んでいてもよい。
【００２６】
本発明の防錆フィルムは単層でもよく、同一組成の層を複数層積層した積層体であってもよい。また、機能性を付与するために他の層を積層してもよい。
【産業上の利用可能性】
【００２７】
本発明の防錆フィルムは、鋼材、電気電子部品等の金属製品の酸化（錆の発生）を防止するための包装材として広範に使用することができる。
【実施例】
【００２８】
以下、実施例を挙げて本発明をより詳細に説明するが、本発明はこれらに限定されない。
【００２９】
（実施例１）
熱可塑性樹脂（低密度ポリエチレン）１００重量部に対し、上記式（１）で表されるジカルボン酸アミン塩としてフマル酸ビスオクチルアンモニウム１重量部と、カルボン酸金属塩としてセバシン酸ジナトリウム１．５重量部、および安息香酸ナトリウム１．５重量部を添加して、加熱混練して樹脂組成物を得た。該樹脂組成物をインフレーション成膜法（ダイス直後の温度：１４０℃）で厚み８０μmのチューブ状フィルムに成形し、防錆フィルムを得た。
【００３０】
（比較例１〜比較例４）
ジカルボン酸アミン塩およびカルボン酸金属塩の種類、およびその配合量を表１に示す様に変更した以外は、実施例１と同様の操作を行い、防塵フィルムを得た。
【００３１】
【表１】
0005750316.tif 000004
（イ）フマル酸ビスオクチルアンモニウム
（ロ）セバシン酸ジアンモニウム
（ハ）セバシン酸ジナトリウム
（ニ）安息香酸ナトリウム
【００３２】
［試験評価］
実施例および比較例で作製したチューブ状防錆フィルムを裁断し、一端を熱シールにより封止して、袋（２００ｍｍ×１００ｍｍ；シール幅１０ｍｍ）を作製した。各袋内に、金属試験片密封し、保存試験に付した。金属試験片としては、大きさ５０ｍｍ×５０ｍｍ×１００ｍｍの鉄片（ＳＳ４００）およびアルミニウム（＃６０６３）を用いた。保存試験の諸条件を表２に示す。
【００３３】
【表２】
0005750316.tif 000005
【００３４】
（防錆性）
保存試験終了後、金属試験片の錆の有無、およびその面積を目視で観察し、実施例および比較例で製造したフィルムの防錆効果を評価した。１試験片中に錆が１０点以上発生しているものまたは錆面積が試験片の表面積の１０％以上である試験片を、錆の発生があったものと評価した。評価結果を表３に示す。
【００３５】
【表３】
0005750316.tif 000006
【００３６】
（薬剤消失率）
前述のサイクル試験および長期保存試験において、試験前および試験後における各実施例および比較例の防錆フィルムに含まれるジカルボン酸アミン塩および／又はカルボン酸金属塩（以下、『薬剤』と総称する。）の重量を測定し、薬剤消失率を算出した。薬剤の重量測定は、以下の手順により行った。試料約１ｇを１０ｍＬのキシレンに加熱・溶解（１５０℃・３０ｍｉｎ）させ、メタノール２００ｍＬを加える。濾紙で溶媒不溶分と可溶分に分離し、可溶分を加熱・乾固（８０℃・１ｈｒ）させた後、得られた固体を電子天秤にて秤量する。薬剤消失率の算出は、下記式（１）により行った。
【００３７】
【数１】
0005750316.tif 000007
【００３８】
各防錆フィルムの薬剤消失率を表４に示す。
【表４】
0005750316.tif 000008
【００３９】
表３、４の結果より、いずれの試験条件においても、実施例１は薬剤消失率が他の比較例よりも大きく、防錆効果においても優れることが示された。一方、比較例１、比較例２、比較例３および比較例４では、実施例１よりも薬剤消失率が小さく、防錆効果も実施例１より劣ることが確認された。
実施例１と比較例１、比較例２および比較例３の比較より、実施例１ではジカルボン酸アミン塩と脂肪族ジカルボン酸金属塩および芳香族モノカルボン酸金属塩間の相互作用により、ジカルボン酸アミン塩のアミン成分の遊離が強く促進され、優れた防錆効果を発揮していることが示唆される。さらに実施例１は、１２ヶ月間の長期試験においても、十分な防錆性能を示すことが確認された。